(57)【要約】【課題】澱粉の糊化に必要なエネルギーが不足する高速貼合や低温貼合の場合においても、生産性を下げずに段ボールを製造することができるよう、初期接着強度の優れた接着剤を提供する。【解決手段】未改質の澱粉を物理処理することにより、示差走査熱量計（ＤＳＣ）により測定された糊化に必要なエネルギーの値を０．３〜２．７Ｊ／ｇに減少させた改質澱粉（又は改質澱粉及び未改質の澱粉を混合してなる混合澱粉）を用いることを特徴とする段ボール貼合用接着剤；波形に成形された中芯と、澱粉系接着剤によって前記中芯の片面又は両面に貼合されたライナーとを有し、前記中芯及びライナーの貼合に、前記段ボール貼合用接着剤が用いられていることを特徴とする段ボール。【選択図】なし【特許請求の範囲】
【請求項１】
未改質の澱粉を物理処理することにより、示差走査熱量計（ＤＳＣ）により測定された糊化に必要なエネルギーの値を０．３〜２．７Ｊ／ｇに減少させた改質澱粉を用いることを特徴とする段ボール貼合用接着剤。
【請求項２】
前記物理処理が加圧処理又は加熱処理である請求項１記載の段ボール貼合用接着剤。
【請求項３】
糊化に必要なエネルギーを減少させた改質澱粉及び未改質の澱粉を混合してなる混合澱粉であって、該混合澱粉の示差走査熱量計（ＤＳＣ）により測定された糊化に必要なエネルギーの値が０．３〜２．７Ｊ／ｇである混合澱粉を用いることを特徴とする段ボール貼合用接着剤。
【請求項４】
前記改質澱粉の示差走査熱量計（ＤＳＣ）により測定された糊化に必要なエネルギーの値が０．３〜２．７Ｊ／ｇである請求項３記載の段ボール貼合用接着剤。
【請求項５】
前記改質澱粉が、未改質の澱粉を加圧処理又は加熱処理することにより、前記エネルギーの値を０．３〜２．７Ｊ／ｇに減少させた改質澱粉である請求項３記載の段ボール貼合用接着剤。
【請求項６】
波形に成形された中芯と、澱粉系接着剤によって前記中芯の片面又は両面に貼合されたライナーとを有し、前記中芯及びライナーの貼合に、請求項１〜５のいずれか１項に記載の段ボール貼合用接着剤が用いられていることを特徴とする段ボール。
【発明の詳細な説明】
【技術分野】
【０００１】
本発明は、段ボールのライナーと中芯との貼合に用いる段ボール貼合用接着剤及びそれを用いて製造される段ボールに関する。詳しくは、加圧、加熱等の処理によって、糊化に必要なエネルギーを減少させた改質澱粉を用いる初期接着強度に優れた段ボール貼合用接着剤、並びにそれを用いて製造される段ボールに関する。なお、ここでいう初期接着強度とは、接着剤が完全に乾燥して安定した接着強度を示す常態接着強度に対して、接着剤の乾燥が完全に完了していない段階での接着強度を指す。
【背景技術】
【０００２】
段ボールの貼合に用いる接着剤の原料としては、安価なことから澱粉を使用することが多い。澱粉を使用する接着剤は、一般的に水、キャリアと呼ばれる糊化した澱粉、未糊化のメイン澱粉、アルカリ化合物、硼素化合物で構成される。
【０００３】
段ボール製造機械であるコルゲーター上で接着剤は、波形に成形された中芯の段頂に塗布された後、ライナー原紙を介して熱板より熱エネルギーが加えられる。コルゲーターの熱板から与えられた熱エネルギーによって、接着剤は液温の上昇、澱粉の糊化、接着剤液の濃縮・乾燥が行われ、初期接着強度を発現させる。これまで、段ボールの製造にあたっては、接着剤の初期接着強度が十分な強度となるよう、大量の熱エネルギーを与えることが必要とされてきた。
【０００４】
しかし近年の不況の影響から、大手段ボールメーカーを中心に、これまで複数の工場で行ってきた段ボールの製造を集約し、一工場で大量に段ボールの生産を行うケースが増えてきている。このような工場では、大型でかつ高速運転が可能なコルゲーターが導入され、高い生産性を実現するため、これまで以上の高速での貼合が求められている。しかし、このような大型コルゲーターで高速貼合を行うと、ライナー原紙とコルゲーターの熱板との接触時間が非常に短くなり、接着剤がコルゲーターから受けることのできる熱エネルギーは抑制されてしまう。このため、接着剤中の澱粉の糊化に必要なエネルギーを得ることができず、十分な初期接着強度が得られない場合が生じている。
【０００５】
また、それほど高速での貼合を必要としない中小の段ボールメーカーにおいても、高騰を続ける燃料コストの削減、二酸化炭素排出削減、シートのそり、罫割れ減少などの効果を期待して、コルゲーター熱板の温度を通常より低く下げた低温貼合を行う工場が多くなっている。このような低温貼合の場合においても、接着剤中の澱粉は糊化に必要なエネルギーが不足し、貼合不良の原因となるケースが生じている。
【０００６】
高速貼合や低温貼合などの場合、コルゲーターから受ける熱エネルギーが低く抑制されるため、接着剤中の澱粉が糊化に必要なだけのエネルギーを受けることができず、接着剤の初期接着強度が不十分となり、貼合不良を起こしやすい。貼合不良を回避するためには、コルゲーターの貼合速度を落とし、ライナーと熱板との接触時間を伸ばすことで、コルゲーターから受けるエネルギー量を確保しなければならないため、生産性悪化の原因となってしまう。従って、コルゲーターから受けるエネルギーが抑制される場合においても、生産性を下げる必要のない、初期接着強度の優れた接着剤が必要であり、その開発が望まれてきた。
【０００７】
段ボール貼合用接着剤の初期接着強度を向上させるために、これまで多くの発明が成されている。特許文献１には日本で最も広く使用されているコーン澱粉よりも、優れた初期接着強度を発現するタピオカ澱粉をコーン澱粉と混合して使用する発明が記載されている。その他にも多くの発明・研究が行われているが、どの発明も高速貼合や低温貼合を行うのに十分な初期接着強度を得るには至っておらず、更なる改良が求められている。
【０００８】
一方、澱粉は加圧、加熱等の物理処理を行うと、その結晶性が破壊されることで、非結晶、即ち糊化状態に近づいていき、最終的には完全に糊化した非結晶体に改質できることが広く知られている。
【０００９】
このような物理処理をした澱粉を接着剤として応用する例は、特許文献２にコンパクティング法によって加圧処理した改質澱粉を用いる発明が記載されている。しかし、特許文献２に開示されている用途は、繊維シート状物の層間接着剤のみであり、段ボール貼合用接着剤への応用例は見られない。また接着剤中の澱粉の糊化エネルギーに関しては全く言及していない。
【００１０】
【特許文献１】特開２００２−２２６８０９号公報
【特許文献２】特開平１１−１１６６０１号公報
【発明の開示】
【発明が解決しようとする課題】
【００１１】
本発明の課題は、澱粉の糊化に必要なエネルギーが不足する高速貼合や低温貼合の場合においても、生産性を下げずに段ボールを製造することができるよう、初期接着強度の優れた接着剤を提供することである。
【課題を解決するための手段】
【００１２】
本発明者らは前記目的を達成するための手段として、加圧、加熱等の物理処理によって、糊化に必要なエネルギーを減少させた改質澱粉を調製し、これを段ボール貼合接着剤に用いることで、前記課題が解決できることを見出した。
【００１３】
即ち、本発明の要旨は以下のとおりである。
（１）未改質の澱粉を物理処理することにより、示差走査熱量計（ＤＳＣ）により測定された糊化に必要なエネルギーの値を０．３〜２．７Ｊ／ｇに減少させた改質澱粉を用いることを特徴とする段ボール貼合用接着剤。
（２）前記物理処理が加圧処理又は加熱処理である前記（１）に記載の段ボール貼合用接着剤。
（３）糊化に必要なエネルギーを減少させた改質澱粉及び未改質の澱粉を混合してなる混合澱粉であって、該混合澱粉の示差走査熱量計（ＤＳＣ）により測定された糊化に必要なエネルギーの値が０．３〜２．７Ｊ／ｇである混合澱粉を用いることを特徴とする段ボール貼合用接着剤。
（４）前記改質澱粉の示差走査熱量計（ＤＳＣ）により測定された糊化に必要なエネルギーの値が０．３〜２．７Ｊ／ｇである前記（３）に記載の段ボール貼合用接着剤。
（５）前記改質澱粉が、未改質の澱粉を加圧処理又は加熱処理することにより、前記エネルギーの値を０．３〜２．７Ｊ／ｇに減少させた改質澱粉である前記（３）に記載の段ボール貼合用接着剤。
（６）波形に成形された中芯と、澱粉系接着剤によって前記中芯の片面又は両面に貼合されたライナーとを有し、前記中芯及びライナーの貼合に、前記（１）〜（５）のいずれかに記載の段ボール貼合用接着剤が用いられていることを特徴とする段ボール。
【発明の効果】
【００１４】
本発明によれば、澱粉の糊化に必要なエネルギーが不足する高速貼合や低温貼合の場合においても、生産性を下げずに段ボールを製造することができる。
【発明を実施するための最良の形態】
【００１５】
以下、本発明を詳細に説明する。
本発明の段ボール貼合用接着剤は、澱粉を主体とする接着剤であって、波形に成形された中芯原紙とライナー原紙を貼り合わせるために用いられるものである。
【００１６】
詳しくは、加圧、加熱等の物理処理によって、糊化に必要なエネルギーを減少させた改質澱粉を用いることを特徴とする段ボール貼合用接着剤に関するものである。
【００１７】
段ボールの製造工程では、コルゲーターの熱板から受けた熱エネルギーで接着剤は主に液温の上昇、澱粉の糊化、接着剤液の濃縮・乾燥が行われる。物理処理によって、糊化に必要なエネルギーを減少させた澱粉を用いることによって、この工程のひとつである澱粉の糊化に消費されるエネルギー量は少なくなり、接着剤液の濃縮・乾燥に用いられるエネルギー量が増える。これにより接着剤液の濃縮・乾燥が促進され、接着剤の初期接着強度の発現が早まり、初期接着強度が強くなるものと考えられる。
【００１８】
本発明で行う物理処理の方法については、加圧、加熱等の方法が考えられるが、特に限定されず、澱粉の糊化に必要なエネルギーを減少させることができる処理方法であればどのような方法を用いてもよい。また加圧方法としては、コンパクティング処理、ボールミル処理、振動ミル処理、加熱方法として、焙焼処理、湿熱処理、加温処理等の例が挙げられるが、いずれの方法でもよい。
【００１９】
改質に用いる澱粉は、いずれの澱粉でもよく、特に限定されるものではないが、例えばコーン澱粉、タピオカ澱粉、馬鈴薯澱粉、小麦澱粉、甘藷澱粉、米澱粉、サゴ澱粉などの天然澱粉、それらをエーテル化、エステル化、カチオン化、酸化もしくは酸処理した加工澱粉、又はこれらの澱粉の混合物を用いることができる。
【００２０】
糊化に必要なエネルギーを減少させた改質澱粉の改質度合いは、示差走査熱量計（以下「ＤＳＣ」という。）によって測定することができる。
【００２１】
本発明においては、ＤＳＣにより測定された糊化に必要なエネルギーの値が０．３〜２．７Ｊ／ｇ、好ましくは１．５〜２．５Ｊ／ｇである改質澱粉、又は改質澱粉と未改質の澱粉との混合澱粉を用いる。前記混合澱粉に用いる改質澱粉のＤＳＣにより測定された糊化に必要なエネルギーの値は、好ましくは０．３〜２．７Ｊ／ｇ、更に好ましくは１．５〜２．５Ｊ／ｇである。
【００２２】
前記の改質澱粉又は混合澱粉のＤＳＣにより測定された糊化に必要なエネルギーの値が２．７Ｊ／ｇを超えると、澱粉の改質度合いは不十分となり、初期接着強度の向上が図れず、また０．３Ｊ／ｇ未満であると、調製する接着剤の粘度が高くなりすぎてしまい実用的ではない。
【００２３】
ここで、ＤＳＣによる測定方法は澱粉の糊化に必要なエネルギーの量を測定できる方法で、以下のように行う。
【００２４】
まず、澱粉の重量比が２０％となるように澱粉に純水を加え、澱粉分散液を調製する。この分散液１０ｍｇを専用の試料セルに採取し、ＤＳＣ（ＳＩＩナノテクノロジー（株）製）にセットする。ＤＳＣは４０℃から１２０℃まで、毎分１０℃の速度で昇温させ、そのときに発現する吸熱ピークの面積から、澱粉の糊化に必要なエネルギーを算出する。
【００２５】
本発明において、改質澱粉の原料となる未改質の澱粉、及び改質澱粉と混合して用いる未改質の澱粉としては、ＤＳＣにより測定された糊化に必要なエネルギーの値が、通常２．７〜７．０Ｊ／ｇ、好ましくは３．０〜５．０Ｊ／であるものを用いる。
【００２６】
このような未改質の澱粉から前記エネルギー値が０．３〜２．７Ｊ／ｇである改質澱粉を得る方法として、例えば、加熱処理又は加熱処理の条件を適宜調整する方法、具体的には、ローラーコンパクターによる加圧処理におけるロール圧縮力、振動ミルによる加圧処理における処理速度、焙焼の条件（温度、時間）、加温処理の条件（温度、時間）を適宜調整する方法が挙げられる。
【００２７】
また、前記エネルギー値が０．３〜２．７Ｊ／ｇである混合澱粉を得る方法として、例えば、改質澱粉と未改質の澱粉との組み合わせを適宜選択すること、改質澱粉と未改質の澱粉との混合比を適宜調整する方法が挙げられる。
【００２８】
本発明の段ボール貼合用接着剤においては、澱粉のほかに、水、アルカリ化合物が使用され、必要に応じ硼素化合物、金属酸化物、タンニン、カルボキシメチルセルロース、アルギン酸ナトリウム等の各種増粘剤、あるいは尿素樹脂、ケトン樹脂、フェノール樹脂等の耐水化剤等も使用できる。使用される水については、澱粉重量に対し、１．８〜４．０倍重量加えることが望ましい。アルカリ化合物としては、例えば、水酸化ナトリウム、水酸化カリウム等のアルカリ金属水酸化物；水酸化カルシウム、水酸化マグネシウム等のアルカリ土類金属水酸化物等、従来段ボール貼合用接着剤に使用されているものを使用でき、硼素化合物としては、例えば硼砂、硼酸、メタ硼酸ナトリウム等が使用できる。また本発明の段ボール貼合用接着剤の調製方法については、通常行われているツータンクもしくはワンタンクステインホール法、プレミックス法、ノーキャリア法などを用いることができる。
【００２９】
本発明の段ボールは、本発明の段ボール貼合用接着剤を用いて製造されたものであり、波形に成形された中芯と、段ボール貼合用接着剤によって前記中芯の片面又は両面に貼合されたライナーとを有し、前記中芯及びライナーの貼合に、前述した本発明の段ボール貼合用接着剤が用いられていることを特徴とする。
【００３０】
本発明の段ボールは、段ボールの製造で通常使用されるコルゲーターを用いて製造することができる。即ち、本発明の段ボールは、糊ロール及び糊ロールに段ボール貼合用接着剤を付着させる手段を少なくとも有するコルゲーターを用い、波形に成形された中芯の頂縁と糊ロールとを当接させて頂縁に段ボール貼合用接着剤を塗布する工程と、中芯の、段ボール貼合用接着剤が塗布された面側にライナーを貼り合わせる工程とを含む段ボールの製造方法において、前述した本発明の段ボール貼合用接着剤を用いることにより製造することができる。
【００３１】
本発明の段ボールは、中芯及びライナーの貼合に本発明の段ボール貼合用接着剤を用いるものであれば特に制限はなく、片面段ボール、両面段ボール、複両面段ボール、複複両面段ボールのいずれをも包含する。
【実施例】
【００３２】
以下、実施例及び比較例を挙げて本発明を更に具体的に説明するが、本発明はこれらの実施例に限定されるものではない。
【００３３】
また以下の実施例及び比較例において、（ａ）フォードカップ粘度（以下「ＦＣＶ」という。）、（ｂ）Ｂ型粘度、（ｃ）糊化温度、（ｄ）初期接着強度及び（ｅ）澱粉の糊化に必要なエネルギーの測定は以下の方法で行った。
（ａ）ＦＣＶ：東洋テスター工業（株）製のフォードカップ（水１０秒）により測定した。
（ｂ）Ｂ型粘度：東京計器（株）製の回転粘度計（型式：ＢＭ型）を用いて、６０ｒｐｍで測定した。
（ｃ）糊化温度：ブラベンダーアミログラフを用いて測定した。試料５００ｇをブラベンダーカップにとり、カートリッジ７５０ｃｍ−ｇ、回転数１００ｒｐｍ、昇温速度１．５℃／分の条件で測定し、測定中の最低粘度から、５００ＢＵ上昇したときの温度を糊化温度とした。
（ｄ）初期接着強度：５０ｍｍ×８５ｍｍの大きさの片面段ボール（原紙構成：王子板紙：ＯＮＲＫ−２８０ｇ／王子板紙：ＯＭＭ−１８０ｇ）に絶乾で５ｇ／ｍ２の段ボール用接着剤を塗布し、ロードセルの付いたピンテスターにセットした。その上にライナー（王子板紙：ＯＮＲＫ−２８０ｇ）を置き、自重１Ｋｇの熱板（１１０℃）により、１０秒間圧着した。圧着後、直ちにライナーと片面段ボールを剥がし、そのときの強度を初期接着強度として、ロードセルによって測定した。
（ｅ）澱粉の糊化に必要なエネルギー：まず、澱粉の重量比が２０％となるように澱粉に純水を加え、澱粉分散液を調製した。この分散液１０ｍｇを専用の試料セルに採取し、ＳＩＩナノテクノロジー（株）製のＤＳＣ（型式：ＥＸＳＴＡＲ６２００ ＤＳＣ）にセットした。ＤＳＣは４０℃から１２０℃まで、毎分１０℃の速度で昇温させ、そのときに発現する吸熱ピークの面積から、澱粉の糊化に必要なエネルギーを算出した。
【００３４】
また以下の実施例及び比較例において、水酸化ナトリウム水溶液は、調製した接着剤の糊化温度が５７±１℃の範囲になるように使用量を調節して用いた。
【００３５】
（比較例１）
３Ｌ容のステンレスジョッキに４０℃に加温した水６３０ｇを取り、特殊機化工業（株）製攪拌機ロボミックスを用い、５５００ｒｐｍの条件で、予め糊化に必要なエネルギーを測定しておいた未改質コーン澱粉６２ｇを分散させた。これに２５重量％濃度の水酸化ナトリウム水溶液４２ｇを加え、１５分間撹拌してキャリア糊を調製した。このキャリア糊に４０℃の水８４０ｇ、前述の未改質コーン澱粉４３８ｇ、硼砂１０ｇを連続して加えた後、１５分撹拌して、段ボール貼合用接着剤を得た。得られた接着剤のＦＣＶ、Ｂ型粘度、糊化温度、初期接着強度を測定した。その測定結果を表１に示す。
【００３６】
（実施例１）
未改質コーン澱粉（糊化に必要なエネルギー値：３．０６Ｊ／ｇ）を、ターボ工業（株）製ローラーコンパクター（ＷＰ−１６０型、ロール径１６２ｍｍ、ロール幅６０ｍｍ）を用いて、ロール圧縮力０．６４ｔ／ｃｍの圧力で加圧処理を行って、物理処理澱粉１を調製し、ＤＳＣの測定方法で糊化に必要なエネルギーを測定した。その後、未改質コーン澱粉を物理処理澱粉１に変え、加える２５重量％濃度の水酸化ナトリウム水溶液の量を３５ｇとする以外は、比較例１と同様の方法で段ボール貼合用接着剤を調製し、得られた接着剤のＦＣＶ、Ｂ型粘度、糊化温度、初期接着強度を測定した。その測定結果を表１に示す。
【００３７】
（実施例２）
ローラーコンパクターのロール圧縮力を１．２８ｔ／ｃｍ、接着剤調製時に加える２５重量％濃度の水酸化ナトリウム水溶液の量を３０ｇとする以外は、実施例１と同様の操作を行い、澱粉の糊化に必要なエネルギー及び得られた接着剤のＦＣＶ、Ｂ型粘度、糊化温度、初期接着強度を測定した。その測定結果を表１に示す。
【００３８】
（実施例３）
未改質コーン澱粉（糊化に必要なエネルギー値：３．０６Ｊ／ｇ）を中央化工機（株）製振動ミル（ＭＣ−１５型、ボール径１インチ、ボール充填率８０％）を用いて、毎分１０００ｇの処理速度で加圧処理を行って、物理処理澱粉２を調製した。その後、物理処理澱粉１を物理処理澱粉２に変え、加える２５重量％濃度の水酸化ナトリウム水溶液の量を２５ｇとする以外は、実施例１と同様の操作を行い、澱粉の糊化に必要なエネルギー及び得られた接着剤のＦＣＶ、Ｂ型粘度、糊化温度、初期接着強度を測定した。その測定結果を表１に示す。
【００３９】
（比較例２）
振動ミルの処理速度を毎分２５０ｇ（この方法で得られた物理処理澱粉を物理処理澱粉３とする）、接着剤調製時に加える２５重量％濃度の水酸化ナトリウム水溶液の量を３０ｇとする以外は、実施例３と同様の操作を行い、澱粉の糊化に必要なエネルギー及び得られた接着剤のＦＣＶ、Ｂ型粘度、糊化温度、初期接着強度を測定した。その測定結果を表１に示す。
【００４０】
（実施例４）
未改質コーン澱粉（糊化に必要なエネルギー値：３．０６Ｊ／ｇ）を流動層型焙焼機（大河原製作所（株）製）にて１８０℃の温度で、６０分間焙焼し、物理処理澱粉４を得た。その後、物理処理澱粉１を物理処理澱粉４に変える以外は、実施例１と同様の操作を行い、澱粉の糊化に必要なエネルギー及び得られた接着剤のＦＣＶ、Ｂ型粘度、糊化温度、初期接着強度を測定した。その測定結果を表１に示す。
【００４１】
（比較例３）
焙焼の条件を１００℃の温度で５分間、接着剤調製時に加える２５重量％濃度の水酸化ナトリウム水溶液の量を４０ｇとする以外は、実施例４と同様の操作を行い、澱粉の糊化に必要なエネルギー及び得られた接着剤のＦＣＶ、Ｂ型粘度、糊化温度、初期接着強度を測定した。その測定結果を表１に示す。
【００４２】
（実施例５）
未改質コーン澱粉（糊化に必要なエネルギー値：３．０６Ｊ／ｇ）１０００ｇを３０００ｇの水に分散させ、この分散液を撹拌しながら、６０℃の温水浴中で１時間加温処理をした後、分散液の脱水、乾燥を行って、物理処理澱粉５を得た。その後、物理処理澱粉１を物理処理澱粉５に変え、加える２５重量％濃度の水酸化ナトリウム水溶液の量を３０ｇとする以外は、実施例１と同様の操作を行い、澱粉の糊化に必要なエネルギー及び得られた接着剤のＦＣＶ、Ｂ型粘度、糊化温度、初期接着強度を測定した。その測定結果を表１に示す。
【００４３】
（実施例６）
実施例１で得られた物理処理澱粉１と未改質コーン澱粉（糊化に必要なエネルギー値：３．０６Ｊ／ｇ）を重量比で５０：５０の比率で混合し、混合澱粉１を得た。その後、物理処理澱粉１を混合澱粉１に変え、加える２５重量％濃度の水酸化ナトリウム水溶液の量を４０ｇとする以外は、実施例１と同様の操作を行い、澱粉（混合澱粉）の糊化に必要なエネルギー及び得られた接着剤のＦＣＶ、Ｂ型粘度、糊化温度、初期接着強度を測定した。その測定結果を表１に示す。
【００４４】
（比較例４）
物理処理澱粉１と未改質コーン澱粉の混合比率を１０：９０とする以外は、実施例６と同様の操作を行い、澱粉（混合澱粉）の糊化に必要なエネルギー及び得られた接着剤のＦＣＶ、Ｂ型粘度、糊化温度、初期接着強度を測定した。その測定結果を表１に示す。
【００４５】
（実施例７）
実施例４で得られた物理処理澱粉４と未改質コーン澱粉（糊化に必要なエネルギー値：３．０６Ｊ／ｇ）を重量比で３０：７０の比率で混合し、混合澱粉２を得た。その後、混合澱粉１を混合澱粉２に変える以外は、実施例６と同様の操作を行い、澱粉（混合澱粉）の糊化に必要なエネルギー及び得られた接着剤のＦＣＶ、Ｂ型粘度、糊化温度、初期接着強度を測定した。その測定結果を表１に示す。
【００４６】
（比較例５）
比較例２で得られた物理処理澱粉３と未改質コーン澱粉（糊化に必要なエネルギー値：３．０６Ｊ／ｇ）を重量比で９５：５の比率で混合し、混合澱粉３を得た。その後、混合澱粉１を混合澱粉３に変え、加える２５重量％濃度の水酸化ナトリウム水溶液の量を１０ｇとする以外は、実施例６と同様の操作を行い、澱粉の糊化に必要なエネルギー及び得られた接着剤のＦＣＶ、Ｂ型粘度、糊化温度、初期接着強度を測定した。その測定結果を表１に示す。
【００４７】
【表１】
2007284568.tif 000002
【００４８】
表１より、糊化に必要なエネルギーの値が０．３〜２．７Ｊ／ｇである改質澱粉又は混合澱粉を用いた段ボール貼合用接着剤は、優れた初期接着強度を発現させることが分かる。